Brevet FR2559423A1 — publié le 19850816

La présente invention se rapporte à des éléments à pro- fil de pale, tels que des aubes mobiles, des aubes fixes, des entretoises ou analogues. L'invention est plus particu- lièrement applicable à des aubes fixes du type utilisé dans les turbines à gaz employées pour la propulsion des avions. Des aubes mobiles, des aubes fixes et des entretoises ayant diverses constructions d'éléments à profil de pale sont couramment utilisées dans les moteurs à turbine à gaz. Habituellement, de telles aubes fixes ou mobiles etde telles entretoises sont des éléments pleins étant donné que ceci offre la plus grande combinaison de résistance et de facili- té de fabrication. Cependant, une considération critique dans la construction des moteurs d'avion est la réduction du poids qui milite à l'encontre de l'emploi d'éléments structu- raux pleins. Par conséquent, il est déjà connu de réaliser de telles aubes fixes ou mobiles ou de telles entetoises creuses pour de telles applications. Etant donné que les éléments à profil de pale creux ne présentent pas la même résistance structurale ou rigidité que les éléments à profil de pale pleins, il est nécessaire de munir de telles éléments creux d'un type approprié quel- conque de soutien, tel que des nervures de renforcement ou analogues. On a déjà proposé dans le passé des éléments à profil de pale creux munis de structures de soutien in- ternes, par exemple, dans les brevets des EUA n 3 365 124, n 3 627 443 et n 4 221 539. La construction de tels élé- ments à profil de pale creux est relativement coûteuse et complexe. Typiquement, l'élément à profil de pale est fabri- qué en deux parties ou moitiés, les nervures internes étant formées en une seule pièce avec l'une des moitiés ou avec les deux moitiés, l'ensemble étant assemblé par des techniques de collage appropriées. Si l'on n'utilisait pas ce procédé, il serait nécessaire de fabriquer tout d'abord l'enveloppe de l'élément à profil de pale creux puis d'insérer la struc- ture de nervures interne dans l'enveloppe et de la coller à cette dernière. Une autre considération importante en ce qui concerne les éléments à profil de pale utilisés dans les turbomachines est l'amortissement des vibrations. Un tel amortissement a été assuré au moyen d'un chemisage externe de l'élément, comme décrit dans le brevet des EUA n 3 357 850. Un tel chemisage externe nécessite des étapes de fabrication supplé- mentaires et peut accroître de manière importante le coût de l'élément à profil de pale fini. La présente invention a notamment pour buts: - de réaliser une construction d'élément à profil de pale creux perfectionné et son procédé de fabrication qui évitent les inconvénients des constructions des éléments à profil de pale antérieures et de leurs procédés de fabri- cation tout en offrant des avantages structuraux et fonc- tionnels supplémentaires; - de réaliser un nouvel élément à profil de pale creux qui soit d'une construction relativement simple et écono- mique; - de réaliser un élément à profil de pale creux du type énoncé ci-dessus qui ait une résistance structurale conve- nable tout en offrant un bon amortissement des vibrations; - de réaliser un procédé de fabrication d'un tel élé- ment à profil de pale creux qui soit simple et économique; - de réaliser un procédé du type précité qui réduise au minimum le nombre des étapes de fabrication; - de réaliser un procédé pour joindre un élément à pro- -fil de pale composite creux à une plate-forme de montage. On atteint certains au moins des buts ci-dessus de l'in- vention, ainsi que d'autres buts en réalisant une construc- tion d'élément à profil de pale qui comprend une enveloppe creuse en une première matière, l'enveloppe comportant deux parois reliées entre elles le long de leurs bords d'attaque et de fuite et espacées l'une de l'autre entre les bords d'attaque et de fuite et au moins une nervure pleine en une seconde matière disposée entre les parois et solidaire de chacune des parois et espacée des bords reliés entre eux des parois. On atteint également certains au moins des buts ci-des- sus de l'invention,ainsi que d'autres buts, au moyen d'un pro- cédé de fabrication d'un élément à profil de pale creux, ce procédé comprenant les étapes qui consistent: à réaliser un ensemble de noyau qui comporte une structure support allongée en une première matière et plusieurs mandrins allongés en une autre matière en butée contre la structure support avec la- quelle ils coopèrent pour former l'ensemble de noyau, puis à appliquer une enveloppe autour de l'ensemble de noyau, cette enveloppe entourant l'ensemble de noyau à l'exception de ses extrémités et étant en contact avec la structure support, à coller ensuite l'enveloppe uniquement à la structure support puis à retirer les mandrins à travers une extrémité ouverte de l'enveloppe de sorte qu'on obtient ainsi une enveloppe creuse munie d'une structure support interne qui en fait par- tie intégrante. La suite de la description se réfère aux figures an- nexées qui représentent, respectivement: Fig. 1: une vue en coupe simplifiée, avec arrachement par- tiel, d'une turbosoufflante d'avion qui comporte des aubes distributrices de sortie qui comportent les caractéristiques de la présente invention; Fig. 2: une vue éclatée en perspective d'un ensemble d'aube fixe construit conformément à la présente invention et comportant ses caractéristiques; Fig. 3: une vue en coupe à plus grande échelle, prise sui- vant la ligne 3-3 de la Fig. 2; Fig. 4: une vue en perspective de l'ensemble d'aube fixe de la Fig. 2 à l'état assemblé; Fig. 5: une vue partielle, en coupe, prise suivant la ligne 5-5 de la Fig.4; Fig. 6: une vue en élévation latérale, à plus grande échelle, d'un bouchon d'extrémité de l'ensemble d'aube fixe de la Fig. 2; Fig. 7: une vue, également à plus grande échelle, en coupe verticaleprise suivant la ligne 7-7 de la Fig. 6; Fig. 8: une vue partielle, à plus grande échelle, de la partie supérieure de l'ensemble d'aube directrice de sortie de la Fig. 1, représent8 monté en place dans une turbosoufflante; Fig. 9: une vue éclatée en perspective représentant une préforme dont l'assemblage constitue la première étape du procédé de fabrication de l'ensemble d'aube fixe de la Fig. 2; Fig. 10: une vue en coupe d'un ensemble de moule utilisé pour joindre entre eux les éléments de l'ensemble de préforme représenté sur la Fig. 9; Fig. 11: une vue partielle, en perspective, à plus grande échelle,qui représente une étape de la formation de l'ensemble de noyau de la présente invention; Fig. 12: une vue partielle, en coupe, d'un appareil servant à coller l'aube à une plate-forme de montage; Fig. 13: une vue en coupe, à plus grande échelle, d'un mé- canisme de presse utilisé pour appliquer un chemi- sage à l'aube; et Fig. 14: une vue partielle, en coupe, semblable à celle de la Fig. 3, d'un autre mode de réalisation de l'aube de la présente invention. Sur la Fig. 1 à laquelle on se référera, on a représenté schématiquement un turbomoteur à soufflante canalisée,ou turbosoufflante,désigné par la référence générale 20. Bien que les turbosoufflantes soient bien connues dans la tech- nique, on donnera une brève description de la turbosoufflante pour faciliter la compréhension des relations qui existent entre ses divers éléments à titre de données de base de la présente invention que l'on décrira ci-après. Essentiellement, la turbosoufflante 20 peut être considérée comme comportant une partie centrale ou générateur de gaz 21, une soufflante 21 qui comporte un étage d'aubes rotatives 23 de soufflante et une turbine 24A de soufflante située en aval du générateur de gaz 21 et qui est reliée à la soufflante 22 par un arbre 25.Le générateur de gaz 21 comprend un compresseur 26 à flux axial ayant un rotor 27. L'air pénètre dans l'orifice d'en- trée 28 à partir de la gauche de la Fig. 1 dans la direction de la flèche en traits pleins et est initialement comprimé par les aubes 23 de la soufflante. Un capot de soufflante ou nacelle 29 entoure le généra- teur de gaz 21 et y est relié par une série d'ensembles 30 d'aube directrice de sortie (dont un est représenté) dis- posés à des distances angulaires à peu près égales les uns des autres autour du capot du générateur de gaz. Le rôle principal des aubes directrices de sortie est de rediriger le courant d'air hélicoidal sortant d'entre les aubes 23 de la soufflante de façon qu'il s'écoule dans une direction qui est de manière prédominante réellement axiale. Une pre- mière partie de l'air comprimé relativement froid pénètre dans un conduit 31 d'air de dilution formé entre le généra- teur de gaz 21 et le capot 29 de la soufflante et est éjecté par une tuyère 32 de soufflante. Une seconde partie de l'air comprimé pénètre dans l'orifice d'entrée 33 du générateur de gaz 21 et est à nouveau comprimée par le compresseur axial 26 et est refoulée dans une chambre de combustion 34 dans laquelle elle est mélangée avec un combustible et le mélange est brûlé pour produire des gaz de combustion à haute énergie qui entraînent la turbine 35 du générateur de gaz. La turbine , à son tour, entraîne le rotor 27 de la manière habituelle dans les moteurs à turbine à gaz. Les gaz chauds de combus- tion traversent ensuite la turbine 24A de soufflante qu'ils entraînent et celle-ci, à son tour, entraîne la soufflante 22. Une force propulsive est ainsi obtenue par l'action de la soufflante 22 qui refoule de l'air par le conduit 31 d'air de dilution, et par la tuyère 32 de soufflante et par l'é- jection des gaz de combustion par la tuyère 37 du généra- teur de gaz qui est délimitée d'une part par le capot 39 du moteur et, d'autre part, par le noyau ou corps central 38 de tuyère. La présente invention a trait aux ensembles 30 d'aube directrice de sortie d'une nouvelle construction composite en matières polymères et à un nouveau procédé de fabrication de tels ensembles. Comme représenté sur les Fig. 2 -à 8, aux- quelles on se référera maintenant, chaque ensemble 30 d'aube comporte une partie aérodynamique ou aube allongée 40 qui comprend une enveloppe creuse 41 ayant des parois 42 et 43 qui sont espacées l'une de l'autre pour délimiter entre elles une cavité 44 (Fig. 3) et qui sont reliées entre elles le long du bord d'attaque 45 et du bord de fuite 46 de l'aube 40. Une nervure allongée 47 est disposée à l'intérieur de la cavité 44 et s'étend sur toute la longueur de l'enveloppe 41 dans la région d'épaisseur maximale de cette dernière, la nervure 47 étant fabriquée en une matière élastomère et étant solidaire de chacune des parois 42 et 43. De préférence, la nervure 47 est collée à chacune des parois 42 et 43 et sert d'élément raidisseur qui assure le soutien des parois 42 et 43 tout en assurant simultanément l'amortissement des vibra- tions. On peut voir que la cavité 44 reste ouverte de part et d'autre de la nervure 47 et que l'enveloppe creuse 41 est ouverte à ses deux extrémités,comme représenté pour l'extré- mité 48 sur la Fig. 2. De préférence, une chemise en polyuré- thane 49 recouvre la surface extérieure de l'enveloppe creuse 41 et sert à fournir à l'aube 40 un revêtement résistant à l'érosion. Une extrémité ouverte 48 de l'enveloppe est fermée par un bouchon d'extrémité 50 qui comporte une partie d'emboîte- ment 51 ayant une extrémité intérieure concave 52 (Fig. 2, 6 et 7). Une semelle formant capuchon 53 est formée en une seule pièce avec la partie d'emboîtement 51 à l'extrémité extérieure de cette dernière et s'étend latéralement vers l'extérieur par rapport à elle, la semelle étant dimensionnée de manière à venir en appui contre le bord de l'extrémité distale de l'enveloppe 41 et à se trouver approximativement dans le prolongement de sa surface périphérique. L'autre ex- trémité de l'aube 40 est agencée de manière à être reçue dans une emplanture 55 (Fig. 2) qui est montée dans le capot 39 du générateur de gaz. Plus précisément,l'emplanture 55 comporte une douille 56 dans laquelle est formée-une cavité 57 dans laquelle est insérée l'extrémité de l'aube 40. - Une bride de fixation 58 est formée en une seule pièce avec la douille 56 à l'extrémité supérieure de cette dernière et s'étend latéralement vers l'extérieur à partir d'elle. Sur l'extrémité munie d'un bouchon de l'aube 40 est montée une plate-forme de montage 60 pour faciliter le mon- tage de l'ensemble 30 d'aube dans la turbosoufflante associée 20. La plate-forme de montage 60 comporte une plaque de base 61 approximativement rectangulaire munie d'une paroi péri- phérique verticale 62 qui en fait partie intégrante et qui s' étend autour de son périmètre. Un corps arqué 63 fait également partie intégrante de la plaque de base 61 et fait saillie vers le haut au-dessus d'elle, ce corps 63 comportant un évidement ou cavité 64 dont la forme est complémentaire de celle de l'extrémité munie d'un bouchon de l'aube 40 mais a des dimensions légèrement plus grandes. L'extrémité munie d'un bouchon de l'aube 40 est reçue dans la cavité 64 avec un espace libre prédéterminé autour d'elle, espace qui est rempli d'un produit d'enrobage élastomère 65 (Fig. 5) qui sert à coller l'aube 40 à la plate-forme de montage 60. De préférence, on injecte le produit d'enrobage 65 dans l'es- pace libre par un trou d'injection 66 formé dans le corps ar- qué 63,comme on l'expliquera plus complètement ci-après. Deux oreilles de montage 67 font également partie intégrante de la plaque de base 61 et du corps arqué 63, chaque oreille 67 étant munie d'un alésage pour recevoir un organe de fixa- tion complémentaire,tel qu'un boulon 68 et une plaque 68a formant écrou (Fig. 8). La plate-forme 60 et le bouchon 50 sont, de préférence, fabriqués en nylon chargé de fibres de carbone. En service, on monte l'ensemble 30 d'aube en place en introduisant l'extrémité libre de l'aube 40 dans l'emplan- ture 55 laquelle est montée dans un évidement complémentaire (non représenté) formé dans le capot 39 du générateur de gaz 21 et est fixée en place par des moyens appropriés. On fixe la plate-forme de montage 60 à l'aide des boulons 68 à la surface intérieure du capot 29 de la soufflante, comme représenté sur la Fig. 8. L'ensemble 30 d'aube offre l'avantage d'être constitué par un ensemble préformé qui est prêt à être monté dans le moteur à turbine à gaz au moyen d'un petit nombre d'organes de fixation et il offre, en outre, l'avantage d'être léger du fait de sa construction creuse. La nervure 47 soutient et renforce intérieurement l'enveloppe extérieure 41 à pro- fil aérodynamique et elle sert également de système amortis- seur interne empêchant les vibrations indépendantes des pa- rois 42 et 43 de l'enveloppe 41. Sur les Fig. 9 à 13 auxquelles on se référera égale- ment maintenant, on a représenté le procédé de fabrication de l'ensemble 30 d'aubes que l'on décrira maintenant. On a construit tout d'abord l'aube 40 à partir d'une préforme d'aube que l'on a désignée par la référencegénérale 70 et qui comporte un ensemble de noyau 71 et des préformes d'en- veloppe composites 75 et 76 en matière polymère.L'ensemble de noyau 71 comprend la nervure allongée 47 et deux man- drins allongés amovibles 73 qui sont disposés en butée contre la nervure 47 sur les côtés opposés de cette dernière, comme représenté sur la Fig. 9. Les mandrins 73 coopérent avec la nervure 47 pour former l'ensemble de noyau 71 qui a approximativement la forme aérodynamique de l'aube 40 finie. La nervure 47 est fabriquée en une matière élastomère, de pré- férence en caoutchouc fluoroélastomère, tel que celui vendu sous la marque de commerce VITON par E. I. DuPont de Nemours et Co Inc. Chacun des mandrins 73 est fabriqué en une matière ayant des caractéristiques de non adhérence de façon qu'il n'adhère pas à une résine époxyde pendant le durcissement de cette dernière, cette matière étant, de préférence, un caout- chouc de silicone,tel que celui vendu par General Electric Company sous la marque de commerce TUFEL. Apres assemblage de l'ensemble de noyau 71, on rode lé- gèrement les surfaces exposées de la nervure 47 en prépara- tion d'une étape de collage ultérieure. Chacune des préformes d'enveloppe 75 et 76 comprend plusieurs minces feuillets 77 d'une matière composite, de préférence,une matière composite comprenant des fibres de graphite ou de carbone et des fibres de verre imprégnées d'une résine époxyde thermodur- cissable. Dans le mode de réalisation préféré de l'invention, chacun des feuillets 77 est constitué par un ruban hybride imprégné unidirectionnel, 80% graphite 20% verre,que l'on peut obtenir de la société 3M Company, St Paul, Minnesota, EUA. Suivant une variante, les préformes 75 et 76 pourraient être des éléments composites constitués,par exemple,par des feuilles métalliques collées entreelles par un adhésif appro- prié. On pose les préformes d'enveloppe 75 et 76 respective- ment sur la surface convexe et sur la surface concave de l'en- semble de noyau 71,chacune des préformes d'enveloppe 75 et 76 étant dimensionnée de façon à s'étendre longitudinalement sur la même longueur que l'ensemble de noyau 71 mais à s'étendre au-delà de l'ensemble de noyau 71 le long des bords d'attaque et de fuite de ce dernier de sorte que ces parties débordantes des préformes d'enveloppe 75 et 76 sont superposées. Après que l'on a assemblé la préforme 70 d'aube, on la place dans une machine à mouler 80 (Fig. 10) qui comporte des matrices male et femelle coopérantes chauffées 81 et, respec- tivement, 82. De la chaleur et une pression sont simultanément appliquées à la préforme 70 d'aube par la machine à mouler 80 pour durcir la préforme 70 d'aube en une seule étape. Plus précisément, les feuillets 77 de chacune des préformes d'enve- loppe 75 et 76 sont collés- ensemble et les parties qui se recouvrent des préformes d'enveloppe 75 et 76 sont collées entre elles le long des bords d'attaque et de fuite de l'aube 40. Ceux des feuillets 77 qui sont situés à l'intérieur sont simultanément collés à la nervure 47 mais ils ne sont pas col- lés aux mandrins 73 du fait des caractéristiques de non adhé- rence de ces derniers. Lorsqu'on utilise les matières préfé- rées décrites ci-dessus, le cycle de durcissement comporte une cuisson d'environ une heure à 230 F (110 C) suivie d'une post-cuisson à 275 F (135 C) d'environ quatreheures. Cepen- dant, on comprendra que l'on peut changer de cycle de durcis- sement lorsqu'on utilise d'autres matières. Après durcisse- ment de la préforme 70 d'aube dans la machine à mouler 80, on retire les mandrins 73 par l'une des extrémités de l'enve- loppe creuse 41, comme représenté sur la Fig. 11. On obtient ainsi une aube creuse 40 munie d'une nervure de renforcement interne solidaire 47 s'étendant longitudinalement le long de sa partie centrale. Ensuite, on assemble l'aube 40 à la plate-forme de montage 60. De préférence, on rode la surface interne de la cavité 64 et l'extrémité de l'aube 40 qui doit y être intro- duite,par exemple,par décapage au jet de sable après avoir masqué d'une manière appropriée les surfaces restantes de l'aube 40 et de la plaque de base 61 de la plate-forme. On comprendra que l'on pourrait utiliser d'autres techniques de rodage, telles que, par exemple, un décapage à l'acide. On applique ensuite une couche d'apprêt appropriée sur les sur- faces rodées. L'apprêt peut être, par exemple, un mélange d'apprêts,tel que l'un de ceux vendus par la Dayton Coating and Chemical Division and Whittaker Corporation sous les marques THIXON 300 et THIXON 301. On applique l'apprêt de façon à obtenir une épaisseur de la pellicule sèche d'envi- ron 0,0003 à0,0004 pouce (7,62 à 10,16 gm). On perce alors le trou d'injection 66 dans la plate-forme 60, à moins que, suivant une variante, il ait été prémoulé dans la plate-forme. On préchauffe ensuite l'aube 40 et la plate-forme 60 recouverte d'une couche d'apprêt pendant environ 15 minutes à une température d'environ 320 F (160 C) puis on les intro- duit dans un ensemble 85 de moule de transfert (Fig. 12) qui est maintenu à une température d'environ 350 F (176,67 C). Plus précisément, l'aube 40 est maintenue dans un dispositif support approprié (non représenté) et son extrémité d'emboîte- ment est serrée dans une plaque de retenue 84. La plate-forme est contenue dans une cavité de forme complémentaire for- mée dans un outil de moulage 86. La plaque de retenue 84 est fixée à l'outil de moulage 86 de sorte que l'extrémité rodée de l'aube 40 est reçue dans la cavité 64 de la plate-forme avec un espace libre prédéterminé approximativement uni- forme tout autour d'elle. De préférence, la profondeur d'in- sertion de l'aube 40 dans la cavité 64 est d'approximative- ment 0,8 pouce (20,32 mm) et un espace libre d'environ 0,08 pouce (2,032 mm) est établi entre l'extrémité de l'aube 40 et le fond de la cavité 64 du fait que l'aube 40 ne pénètre pas jusqu'au fond de la cavité 64. En outre, les dimensions de l'aube 40 et de la cavité 64 sont telles qu'un espace libre d'environ 0,08 pouce (2,032 mm) est établi entre les côtés de l'aube 40 et les parois latérales de la cavité 64. L'outil de moulage 86 comprendun canal d'injection 87 qui est disposé en alignement avec le trou d'injection 66 qui traverse la plate-forme 60. Le canal d'injection 87 com- munique avec un cylindre de transfert 88 dans lequel est mon- té un piston 89. On charge l'élastomère VITON non vulcanisé dans le cylindre de transfert 88 qui est maintenu à une tem- pérature d'environ 350 F (176,67 C),puis on injecte cet élas- tomère sous une pression de transfert maximale d'environ 3.500 livres par pouce carré (241,3 bars) par le canal decou- lée 87 et le trou d'injection 66 dans l'espace libre entre l'aube 40 et la plate-forme 60. On maintient l'ensemble aube- plate-forme dans l'ensemble 85 de moule de transfert pendant environ 75 minutes à une température d'environ 350 F (176,67 C) ce qui sert à vulcaniser l'élastomère VITON et à coller de manière sûre l'aube 40 à la plate-forme 60. On re- tire ensuite l'ensemble collé de l'ensemble 85 de moule de transfert et on le soumet à une post-cuisson d'une durée ap- proximativement de 16 heures à une température d'environ 300 F (148,89 C), après quoi on enlève les bavures de VITON en excès de la plate-forme 60 et de l'aube 40. L'aube 40,après le cycle de moulage et de post-cuisson,, présente une faible résistance à l'érosion provoquée par des débris tels que du sable, des gravillons et analogues, aux- quels les moteurs à turbine à gaz d'avion peuvent être expo- ses. Ainsi, on applique la chemise 49 en polyuréthane à la surface extérieure de l'enveloppe creuse 41 pour lui confé- rer la résistance à l'érosion nécessaire. En premier lieu, on rode légèrement la surface extérieure de l'enveloppe creuse 41, par exemple, par décapage au jet de sable, après avoir masqué les surfaces de la plateforme de montage 60 et du produit d'enrobage 65 pour empêcher qu'elles soient érodées pendant l'opération de décapage au jet de sable. On découpe ensuite une pellicule de polyuréthane, ayant une épaisseur d'approximativement 0,010 pouce (0,254 mm), munie d'un revêtement de résine adhésive d'approximativement0,001 pouce (0,0254 mm) d'épaisseur en une bande allongée ayant la forme et les dimensions voulues. On enveloppe ensuite la bande de pelliculeautour de l'enveloppe creuse 41 en l'ap- pliquant en contact intime avec la surface de l'enveloppe 41 à l'aide d'un outil approprié, tel qu'une spatule ou ana- logue, pour empêcher que de l'air soit emprisonné ou pour éviter la formation de poches riches en résine. Lorsqu'on a complètement recouvert la surface extérieure de l'enveloppe creuse 41 avec la chemise 49 en polyuréthane, on place l'aube 40 dans une presse 90 (Fig. 13) pour provo- quer le durcissement de l'adhésif. La presse 90 comporte un élément inférieur convexe 91 et un élément supérieur concave 92. Avant de placer l'aube 40 dans la presse 90,on entoure l'aube chemisée 40 d'une enveloppe 93 renforcatrice de pres- sion. De préférence, l'enveloppe 93 est fabriquée en caout- chouc de silicone et est disposée sous une configuration à un seul pli qui comporte deux volets qui s'étendent respecti- vement sur la surface convexe et sur la surface concave de l'aube 40 et comportent des parties débordantes 94,au-delà du bord de fuite de l'aube 40,qui sont superposées. Ensuite, on place l'assemblage constitué par l'aube chemisée 40 et par l'enveloppe 93 renforcatrice de pression dans la presse et on le cuit pendant environ 60 minutes à une tempéra- ture d'environ 230 F (110 C). L'enveloppe 93 renforcatrice de pression sert à accroître la pression appliquée à la che- mise 49 et à la répartir uniformément afin d'assurer sa cuis- son uniforme et son collage uniforme à la surface extérieure de l'enveloppe 41. La nervure 47 devrait fournit un soutien interne suffisant pendant l'opération de pressage mais, si nécessaire, on peut mettre l'espace intérieur 44 sous pres- sion pour cette opération. On retire ensuite l'aube 40 enve- loppée de polyuréthane de la presse 90, on enlève l'enveloppe 93 et on soumet l'aube chemisée 40 à une post-cuisson dans un four pendant quatre heures à environ 275 F (135 C). On rogne ensuite la pellicule de polyéthylène en excès de l'aube 40. On obtient ainsi un ensemble 30 d'aube qui est extrême- ment léger et d'une fabrication bon marché et qui présente une résistance à la fatigue et une résistance àl'érosion perfectionnées et assure un amortissement élevé des vibra- tions. En outre, l'ensemble 30 d'aube est caractérisé par une excellente uniformité dimensionnelle et par un fini de surface perfectionné ainsi que par une résistance à la fa- tigue accrue par rapport à des éléments à profil de pale métalliques comparables. On obtient tous ces avantages sans l'emploi de matières éventuellement stratégiques. Pour monter l'ensemble 30 d'aube dans la turbosouf- flante 20, on introduit l'extrémité libre de l'aube 40 dans l'emplanture 55 puis on boulonne la plate-forme 60 en place sur le capot 29 de la soufflante, comme décrit ci-dessus. Sur la Fig. 14, à laquelle on se référera maintenant, on a représenté une autre construction d'aube que l'on a dé- signée parla référence générale 100 et qui est essentielle- ment semblable à l'aube 40 excepté qu'elle comporte plusieurs nervures de renforcement. Plus précisément, l'aube 100 com- porte une enveloppe extérieure 101 qui comporte des parois 102 et 103, 1esquelles sont espacées l'une de l'autre pour délimiter une cavité interne 104, les parois 102 et 103 étant jointes entre elles le long des bords d'attaque et de fuite de l'aube 100. Trois nervures de renforcement allon- gées 105, 106 et 107 espacées les unes des autres sont dis- posées dans la cavité 104, les nervures 105, 106, 107 étant espacées les unes des autres et des bords assemblés des pa- rois 102 et 103. Si désiré, on peut appliquer une chemise (non représentée) en polyuréthane,semblable à la chemise 49, sur la surface extérieure de l'enveloppe 101. Le procédé de fabrication de l'aube est à peu près le même que celui de l'aube 40 que l'on a décrit ci-dessus, à cette différence près que l'ensemble de noyau comprend les trois nervures 105, 106, 107 qui alternent avec quatre mandrins amovibles. Il résulte clairement de la description qui précède que l'on a réalisé une construction d'aube creuse perfectionnée munie d'une nervure interne qui assure le soutien mécanique et l'amortissement des vibrations ainsi qu'un nouveau procé- dé original de fabrication d'une telle aube. On a également décrit un procédé pour assembler l'aube à une plate-forme de montage, ce qui permet d'obtenir un ensemble d'aube extrê- mement léger et bon marché ayant des caractéristiques struc- turales et fonctionnelles perfectionnées. REVENDICATIONS 1 - Une construction d'élément (40; 100) à profil de pale caractérisée en ce qu'elle comprend: une enveloppe creuse (41; 101) en une première matière, l'enveloppe comportant deux parois (42, 43; 102, 103) reliées entre elles le long de leurs bords d'attaque et de fuite (45, 46; non référen- cés) et espacées l'une de l'autre entre les bords d'attaque et de fuite et au moins une nervure pleine (47; 105, 106, 107) en une seconde matière disposée entre les parois et so- lidaire de chacune des parois et espacée des bords reliés entre eux des parois. 2 - Construction d'élément à profil de pale selon la reven- dication 1, caractérisée en ce que l'enveloppe (41; 101) a une structure lamifiée. 3 - Construction d'élément à profil de pale selon la reven- dication 2, caractérisée en ce que l'enveloppe (41; 101) est constituée par des feuillets (77) d'une matière qui est une matière composite constituée par des fibres de carbone ou de graphite et par des fibres de renforcement en verre im- prégnées d'une résine époxyde. 4 - Construction d'élément à profil de pale selon la reven- dication 2, caractérisée en ce que l'enveloppe est constitué par des feuillets métalliques (77) collés entre eux. - Construction d'élément à profil de pale selon la reven- dication 1, caractérisée en ce que la nervure (47) ou cha- cune des nervures (105, 106, 107) est collée à chacune des parois (42, 43; 102, 103). 6 - Construction d'élément à profil de pale selon la reven- dication 1, caractérisée en ce que la nervure (47) ou cha- cune des nervures (105, 106, 107) est fabriquée en une ma- tière élastomère. 7 - Construction d'élément à profil de pale selon la reven- dication 1, caractérisée en ce qu'elle comporte plusieurs - 17 - nervures (105, 106, 107) espacées les unes des autres et des bords assemblés entre eux desdites parois (102, 103). 8 - Construction d'élément à profil de pale selon la reven- dication 1, caractérisé en ce qu'elle comporte, en outre, S une plateforme de montage (60) fixée à l'enveloppe (41), à une extrémité de cette dernière. 9 - Construction d'élément à profil de pale selon la reven- dication 1, caractérisée en ce qu'elle comporte, en outre, une chemise (49) résistant à l'érosion qui recouvre la sur- face extérieure de l'enveloppe (41). - Construction d'élément à profil de pale selon la reven- dication 9, caractérisée en ce que la chemise est formée par une pellicule de polyuréthane. 11 - Construction d'élément à profil de pale selon la reven- 1S dication 1, caractérisée en ce que l'élément à surface de pale est une aube directrice de sortie pour un moteur (20) à turbine à gaz d'avion. 12 - Un procédé de fabrication d'un élément à profil de pale creux selon la revendication 1, ce procédé étant caractérisé en ce qu'il comprend les étapes qui consistent: à réaliser un ensemble de noyau (71) qui comporte une structure support allongée (47) en une première matière et plusieurs mandrins allongés (73) en une autre matière en butée contre la structure support avec laquelle ils coopèrent pour former l'ensemble de noyau, puis à appliquer une enveloppe (75, 76) autour de l'ensemble de noyau, cette enveloppe entourant l'ensemble de noyau à l'exception de ses extrémités et étant en contact avec la structure support (47), à coller ensuite l'enveloppe uniquement à la structure support puis à retirer les mandrins (73) à travers une extrémité ouverte de l'enve- loppe, de sorte qu'on obtient ainsi une enveloppe creuse munie d'une structure support interne qui en fait partie intégrante. 13 - Procédé selon la revendication 12, caractérisé en ce qu'on forme l'enveloppe (41) en empilant plusieurs minces feuillets (77) de matière d'enveloppe sur l'ensemble de noyau (71) et on colle les feuillets entre eux pour former une structure d'enveloppe lamifiée. 14 - Procédé selon la revendication 13 dans lequel chacun des feuillets (77) est imprégné d'une résine thermodurcis- sable, caractérisé en ce qu'il comporte, en outre, l'étape qui consiste à appliquer de la chaleur et une pression à l'ensemble combiné formé par l'ensemble de noyau (71) et les feuillets empilés (77) pour coller les feuillets entre eux et à la structure support (47). - Procédé selon la revendication 14, caractérisé en ce qu'on forme l'enveloppe lamifiée en appliquant deux empi- lages (75, 76) de feuillets respectivement sur les côtés opposés de l'ensemble de noyau (71), les empilages s'éten- dant au-delà des bords d'attaque et de fuite de l'ensemble de noyau et leurs parties débordantes étant superposées, l'application de chaleur et de pression servant à coller entre elles les parties superposées des deux empilages pour former une enveloppe continue qui entoure l'ensemble de noyau (71). 16 - Procédé selon la revendication 12, caractérisé en ce qu'on forme l'enveloppe (41) en appliquant des moitiés d'en- veloppes (75, 76) respectivement sur les côtés opposés de l'ensemble de noyau, les moitiés d'enveloppe s'étendant au- delà des bords d'attaque et de fuite de l'ensemble de noyau et leurs parties débordantes étant superposées et en ce qu'il comporte, en outre, l'étape qui consiste à coller entre elles les parties des moitiés d'enveloppe qui sont superposées pour former une enveloppe continue qui entoure l'ensemble de noyau. 17 - Procédé selon la revendication 12, caractérisé en ce que la structure support est constituée par une nervure pleine (47) disposée entre deux desdits mandrins (73>. - 19 - 18 - Procédé selon la revendication 17, caractérisé en ce que la nervure (47) est fabriquée en une matière élastomère. 19 - Procédé selon la revendication 12, caractérisé en ce que la structure support comprend plusieurs nervures pleines séparées (105, 106, 107) alternant avec plusieurs mandrins, tous les mandrins étant retirés après collage de l'enveloppe (101) aux nervures pour produire une enveloppe creuse munie de plusieurs nervures internes espacées les unes des autres. - Procédé selon la revendication 12, caractérisé en ce qu'il comporte, en outre, l'étape qui consiste à appliquer une chemise (49) en une matière résistant à l'érosion sur la surface extérieure de l'enveloppe. 21 - Procédé selon la revendication 12, caractérisé en ce que les mandrins (73) sont fabriqués en caoutchouc de sili- cone. 22 - Un procédé pour fixer une plate-forme de montage (60) à une première extrémité d'un élément à profil de pale creux allongé (40) selon la revendication 1, caractérisé en ce que la plate-forme comporte un évidement (64) ayant une forme complémentaire de celle de la première extrémité de l'élé- ment mais ayant des dimensions légèrement plus grandes que celles de cette extrémité, ce procédé étant caractérisé en ce qu'il consiste à obturer au moyen d'un bouchon (50) une extrémité de l'élément à profil de pale creux (40), à in- troduire l'extrémité bouchée de l'élément à profil de pale dans l'évidement (64) de la plate-forme (60), en laissant un espace libre prédéterminé approximativement uniforme entre l'évidement de la plateforme et l'extrémité insérée de l'élément à profil de pale, à injecter ensuite une matière élastomère (65) dans l'espace libre pour le remplir, puis à vulcaniser la matière élastomère pour coller l'extrémité insérée de l'élément à profil de pale à la plate-forme. 23 - Procédé selon la revendication 22, caractérisé en ce - 20 - que la matière élastomère (65) est un caoutchouc fluoroélas- tomère. 24 - Procédé selon la revendication 22, caractérisé en ce qu'on effectue la vulcanisation par application simultanée de chaleur et de pression à la matière élastomère. - Procédé de fabrication d'un ensemble (30) d'élément à profil de pale creux selon la revendication 1, caractérisé en ce qu'il consiste: à former un ensemble de noyau (71) qui comporte une structure support allongée (47; 105, 106, 107) en une matière et plusieurs mandrins allongés (73) en une autre matière en butée contre la structure support et coopérant avec elle pour former l'ensemble de noyau, à appliquer ensuite une enveloppe (70; 101) autour de l'ensem- ble de noyau de façon qu'elle entoure l'ensemble de noyau à l'exception des extrémités de ce dernier et qu'elle soit en contact avec la structure support, à coller ensuite l'enve- loppe uniquement à la structure support puis à retirer les mandrins (73) de façon à produire une enveloppe creuse munie d'une structure support interne qui en fait partie intégran- te, à obturer à l'aide d'un bouchon (50) une première extré- mité ouverte de l'enveloppe, à réaliser une plate-forme de montage (60) dans laquelle est formé un évidement (64) ayant une forme complémentaire de celle de l'extrémité bouchée de l'enveloppe mais des dimensions légèrement supérieures à celles de cette extrémité; à insérer l'extrémité bouchée de l'envelo ppe dans l'évidement de la plate-forme avec un espa- ce libre prédéterminé approximativement uniforme entre la plate-forme et l'extrémité insérée de l'enveloppe, à injec- ter ensuite une matière élastomère (65) dans l'espace libre pour le remplir puis à vulcaniser la matière élastomère pour coller l'extrémité insérée de l'enveloppe à la plate-forme. 26 - Procédé selon la revendication 25, caractérisé en ce que la structure support comprend une nervure pleine (47) disposée entre deux desdits mandrins (73). 27 - Procédé selon la revendication 26, caractérisé en ce que la nervure (47) est fabriquée en une matière élastomère. 28 - Procédé selon la revendication 25, caractérisé en ce que la structure support comprend plusieurs nervures pleines séparées (105, 106, 107) alternant avec plusieurs mandrins, tous les mandrins étant retirés après collage de l'enveloppe (101) aux nervures pour produire une enveloppe creuse munie de plusieurs nervures internes espacées les unes des autres. 29 - Procédé selon la revendication 25, caractérisé en ce qu'il comporte, en outre, l'étape qui consiste à appliquer une chemise (49) en une matière résistant à l'érosion sur la surface extérieure de l'enveloppe.